(57)【要約】【課題】洗剤等を実質的に使用しなくとも、食器、調理具、洗面器、風呂桶、入浴用品等を洗浄することができる洗浄布を提供する。【解決手段】表面にループパイルを有する布帛からなり、ループパイルを構成するパイル糸にアクリル繊維からなる糸が用いられており、パイル高さが１〜５ｍｍで、片面当りのパイル数密度が３０〜１００個／ｃｍ２であることを特徴とする洗浄布。【選択図】図１
2006296541.tif 000002
【特許請求の範囲】
【請求項１】
表面にループパイルを有する布帛からなり、該ループパイルを構成するパイル糸にアクリル繊維からなる糸が用いられており、パイル高さが１〜５ｍｍで、片面当りのパイル数密度が３０〜１００個／ｃｍ２であることを特徴とする洗浄布。
【請求項２】
パイル糸の太さが５０〜７００デシテックスの範囲である請求項１記載の洗浄布。
【請求項３】
パイル布帛を構成する基布が、ポリエステル繊維またはポリプロピレン繊維から構成されている請求項１または２に記載の洗浄布。
【発明の詳細な説明】
【技術分野】
【０００１】
本発明は、パイル糸としてアクリル糸を使用したループパイル布帛で構成され、洗剤等を実質的に使用しなくとも、食器、調理具、洗面器、風呂桶、入浴用品等を洗浄することができる洗浄布に関する。
【背景技術】
【０００２】
アクリル糸を用いた生地が、その界面活性性を利用して、洗剤等を使用することなく、食器洗浄用の洗浄布として使用できることが公知であり、使用されている。例えば、特開平１１−１９０１６号公報（特許文献１）には、アクリル繊維からなる不織布を洗浄布として用いることが記載されている。しかし、これら公知の布帛は、表面凹凸が少なく、汚れの掻き出し性が良くなく、さらに糸間に汚れ等が詰まりやすくかつ詰まった汚れ等が取れにくいため、生地自体も汚れやすいものであった。更に、上記公開特許公報には、布帛表面に凹凸を付与した洗浄布が記載されているが、不織布表面への一般的な凹凸付与方法である熱エンボス方法を用いるとエンボスにより形成された凹部がフィルム化し、布帛全体としての洗浄力が低下し、さらに凸部による汚れ掻き出し能も期待したほど得られない。
【０００３】
【特許文献１】特開平１１−１９０１６号公報（特許請求の範囲、００１５段落）
【発明の開示】
【発明が解決しようとする課題】
【０００４】
本発明の目的は、汚れを掻き出しやすくするために布帛表面に凹凸が付与され、糸間に汚れ等が詰まっても容易に取れやすく、かつ洗浄力の大きい洗浄布を提供することにある。
【課題を解決するための手段】
【０００５】
本発明の目的である、汚れが掻き出しやすくするために布帛表面に凹凸が付与され、糸間に汚れ等が詰まっても容易に取れやすく、さらに洗浄力の大きい洗浄布を得るためには、布帛表面に凹凸を形成する手段としてループパイルを利用すること、すなわちループパイルにより布帛表面に凹凸が形成されていること、そのパイル糸にアクリル繊維からなる糸を用いられていること、さらにその際のパイル高さとパイル密度が重要であることを見出し本発明に達した。
【０００６】
すなわち、本発明は、表面にループパイルを有する布帛からなり、ループパイルを構成するパイル糸にアクリル繊維からなる糸が用いられており、パイル高さが１〜５ｍｍで、片面当りのパイル数密度が３０〜１００個／ｃｍ２であることを特徴とする洗浄布である。そして、好ましくは、パイル糸の太さが５０〜７００デシテックスの範囲である場合であり、またパイル布帛を構成する基布が、ポリエステル繊維またはポリプロピレン繊維から構成されている場合である。
【発明を実施するための最良の形態】
【０００７】
以下、本発明を詳細に説明する。まず、本発明において、パイルは、ループ調のパイルであらねばならない。ループ調のパイルの先端を全てカットしたり、モケット織物のような、布帛表面を立毛調のものとしたようなものは本発明には含まれない。本発明では、ループ調のパイルであることが重要であり、ループ調の形態を有していることにより水をしっかりと含み、また、食器等の汚れをしっかり掻き出すことができる。すなわち、先端が切断された繊維端からなる立毛の場合と比べて、パイルがループとなっていることにより、ループ部分で汚れが掻き出され、汚れ面から剥がれた汚れがループ部分に保持されやすく、格段に清浄力がアップすることとなる。
【０００８】
また、本発明において、パイルの高さは１〜５ｍｍの範囲であることが重要である。このパイル高さを有する場合には、生地に十分な凹凸が付与されているため、汚れの掻き出し性も良好であり、また、パイルが十分水を含み、かつ掻き出した汚れも十分保持することとなる。このパイル高さの測定方法としては、図１のように、生地の形態を形成している箇所（すなわちパイルの根元）から、パイル糸を軽く引っ張った状態にした時の、パイルの先端までの距離、すなわち、パイルの根元からパイル先端までの実際の高さHを実測する方法が挙げられる。
【０００９】
パイル高さが１ｍｍ未満の場合には、パイル部に十分に水を保持できず、また、深部の汚れを掻き出しにくく、さらに掻き出した汚れも十分布帛に保持できず、また、保持された汚れは逆にすすぎで容易に放出しにくいため、食器用の洗浄布としては不適である。また、パイル高さが５ｍｍより高い場合には、パイル自体が大きくなりすぎるためか、汚れの掻き出し性が劣るようになり、食器用の洗浄布としては不適である。したがって、パイル長は１〜５ｍｍの範囲であることが必要であり、好ましくは１．５〜３ｍｍの範囲である。
【００１０】
また、本発明の洗浄布において、片面当りのパイル数密度は３０〜１００個／ｃｍ２の範囲であることが、水の保持性、汚れの掻き出し性、汚れの保持性、すすぎにより汚れが容易に放出できる点で重要である。パイルの密度が３０個／ｃｍ２未満の場合には、水や汚れの保持性が悪化し、さらに汚れの掻き出し性も不十分となるため好ましくない。パイルの密度が、１００個／ｃｍ２より大きいと、パイル密度が高すぎて、汚れの保持性が悪くなる一方で、保持した汚れのすすぎ時の放出性も悪くなり好ましくない。したがって、片面当りのパイル密度は３０〜１００個／ｃｍ２の範囲であることが必要であり、好ましくは４０〜８０個／ｃｍ２の範囲である。
【００１１】
上記のようなパイルを有した布帛は、パイルを布帛の片面にのみ有するものでも良いし、表裏両面に有するものでも良い。パイルを有する方の面が使用面となる。また、このような布帛は、織物、編物、不織布のいずれでもよく、タオル織機、ラッセル機、シンカーパイル丸編機で直接パイルを配した生地を製編織することができるし、さらに、ダブル丸編機で溶解性糸を用いて生地を製編し、その後の加工で溶解性糸を溶解、除去することで、パイルを形成するという手法によって作製することもできる。不織布にループパイル糸を植え込む方法でも良い。
【００１２】
本発明では、パイルにアクリル糸を用いることが重要である。本発明の洗浄布は、実質的に洗剤を用いなくとも食器等の汚れを除去することが可能であるが、この効果はアクリル糸の持つ界面活性作用を利用したものである。したがって、本発明の洗浄布においては、パイルがアクリル糸から構成されていることが重要である。
もちろん、パイルを構成する糸の全てがアクリル糸である場合がもっとも好ましいが、パイルを構成する糸の一部としてアクリル糸以外の糸、例えばポリエステル糸、ナイロン糸、ポリオレフィン糸、ビニロン糸等の合成繊維糸、木綿糸、羊毛糸、麻糸、レーヨン糸、アセテート糸等の天然繊維糸や半合成繊維糸、再生繊維糸が用いられていても良い。
【００１３】
更に、アクリル糸を構成する繊維は、アクリル繊維１００％からなる場合がもっとも好ましいが、アクリル繊維の一部をアクリル繊維以外の繊維、例えばポリエステル繊維、ナイロン繊維、ポリオレフィン繊維、ビニロン繊維等の合成繊維、木綿、羊毛、麻、レーヨン繊維、アセテート繊維等の天然繊維、半合成繊維、再生繊維などで置き換えても良い。
【００１４】
パイルとして用いられるアクリル糸を構成する繊維の太さとしては  ０．５〜３．５ｄｔｅｘの範囲が汚れの除去性、パイル糸の強度の点で好ましい。またアクリル糸を構成する繊維は、同一の太さを有する場合であっても、あるいは異なる太さを有している場合であってもよく、特に、太い繊維と細い繊維が共存している場合には、汚れ除去能力が高くなる。更に、構成する繊維の断面は円形である場合よりも、異型断面を有している場合の方が、汚れを掃き出す能力が高くなる。
【００１５】
本発明で言うアクリル糸とは、一般的にアクリル繊維と称されているアクリロニトリル単位を８５重量％以上含む長鎖状合成重合体からなるものの他に、一般にアクリル系と称されている、アクリロニトリル単位を５０〜８５重量％含む長鎖状合成重合体からなるものも本発明でいうアクリル糸に含まれる。
【００１６】
アクリル糸は、長繊維糸でもステープル繊維からなる紡績糸でも構わない。毛羽の脱落しにくさという点では長繊維糸が有利であるが、実際の使用の面からは、毛羽による汚れの掻き出し性の向上、水の保持のしやすさという点では紡績糸の方が有利である。紡績糸の場合には、糸の撚数を３００〜１２００Ｔ／ｍとするのが、ループの形態保持性の点で優れている。
【００１７】
長繊維糸のものを用いるか、紡績糸を用いるかに関しては、使用する場所、使用する対象等により使い分けることとなる。例えば、食堂、レストラン、喫茶店、病院等で食器の洗浄布あるいは食器表面の水分を除去するために用いる場合には、毛羽の付着を防ぐために長繊維糸を用いたものを使用するのが好ましく、一方、一般家庭で使用する場合には、汚れの取れやすさの点から紡績糸を用いたものが好ましい。
【００１８】
用いるアクリル糸の繊度（糸の総繊度）については特に制限はないが、５０〜７００デシテックスの範囲が適当である。５０デシテックス未満の糸は紡糸製造が困難で現実的ではなく、７００デシテックスより大きいと、糸が太すぎて、上記でいうパイル密度に製編織することが困難となる。より好ましくは１００〜４００デシテックスの範囲である。
【００１９】
生地（基布）を形成する糸、つまり、グランド糸に使用する糸については特に制約されない。ポリエステル、ポリアミド、アクリル、ポリプロピレン等の合成繊維、コットン、麻、ウール等の天然繊維、レーヨン等の再生繊維のいずれでも良いが、水周りに使用する用途のため、水に影響されにくく、吸水性少ない繊維が好ましく、その具体例として、ポリエステルやポリプロピレン等の合成繊維が挙げられる。生地は織物、編物、不織布のいずれでもよく、好ましくは織物や編物である。生地を構成する糸の太さとしては、布の強力、布のドレープ性の点で５０〜３００ｄｔｅｘの範囲が好ましく、更に生地を構成する糸を形成する繊維の太さとしては、汎用性、布のドレープ性の点で２〜１０ｄｔｅｘの範囲が好ましい。更に生地の目付けとしては、１００〜１０００ｇ／ｍ２の範囲が取り扱いの点で好ましい。
【産業上の利用可能性】
【００２０】
本発明の洗浄布は、パイル糸にアクリル糸を配したループパイル布帛で構成されており、洗剤等を実質的に使用しなくとも、皿、コップ、カップ、スプーン、ナイフ、フォーク等の食器類、鍋、釜、フライパン、包丁等の調理器具、洗面器、風呂桶、入浴用品等を洗浄することができる。もちろん、本発明の洗浄布と洗剤を併用してもよく、併用することにより洗剤の使用量を減らすことが可能となり、環境破壊を防ぐことができる。本発明の洗浄布は、一般家庭用として、あるいはレストラン、喫茶店等の飲食店用としても使用できる。
【実施例】
【００２１】
以下、実施例をもって本発明を説明するが、これらにより本発明の範囲が制限されるものではない。
【００２２】
汚れのふき取り性を次の方法により評価した。
［汚れのふき取り性］
ケーキ皿（ノリタケ製CRAFTONE）の表面に口紅（シャネル製Ｎｏ．３３）にて１０ｃｍのラインを２本引く。その皿を１５℃の水中で、評価する生地でこする。皿から口紅が取れる状態を、１回のこすりで口紅を完全に除去できた場合を５級、５回以上こすっても汚れが残る場合を１級として５段階で評価した。例えば、２回程度のこすりで完全に除去できたものを４級、３回程度のこすりで除去できたものを３級、４〜５回のこすりで除去できたものを２級と評価した。
また、生地の汚れの除去性については、上記口紅をふき取った生地を、家庭用洗濯機（松下電器産業株式会社：ＮＡ−V８０）にて、洗剤なしにて「おまかせコース」で、洗浄した際に、完全に全部を除去できた場合を５級、全く除去できなかった場合を１級として５段階で評価した。ほんの一部が除去できなかった場合を４級、かなり除去できたが同時にかなりが残った場合を３級、殆どが除去できなかった場合を２級とした。
【００２３】
実施例１
アクリル紡績糸５０番手（毛番）（２００デシテックス）（東洋紡績株式会社製エクスラン：繊維太さ１ｄｔｅｘ）をパイル糸に、１６７デシテックスのポリエステル長繊維をグランド糸に用いて、１６Ｇ×２４インチ、シンカー長２．８ｍｍのシンカーパイル丸編機にて編立し生機を得た。この生機を１００℃で精練、１５０℃で熱セットしてパイル状編物（目付：２７０ｇ／ｍ２）を得た。このパイル状編物を構成するアクリル紡績糸とポリエステル長繊維の重量比率は６５：３５であった。得られた生地のパイル高さ２．５ｍｍ、パイル密度は６０個／ｃｍ２であり、汚れのふき取り性は４級、生地の汚れの除去性は４級であった。また洗浄作業時の保水性の点でも何ら問題がなかった。
【００２４】
比較例１
アクリル紡績糸５０番手（毛番）（２００デシテックス）（東洋紡績株式会社製エクスラン：繊維太さ１ｄｔｅｘ）をパイル糸に、１６７デシテックスのポリエステル長繊維をグランド糸に用いて、１６Ｇ×２４インチ、シンカー長０．８ｍｍのシンカーパイル丸編機にて編立し生機を得た。この生機を１００℃で精練、１５０℃で熱セットしてパイル状編物（目付：１７０ｇ／ｍ２）を得た。このパイル状編物を構成するアクリル紡績糸とポリエステル長繊維の重量比率は４５：５５であった。得られた生地のパイル高さは０．６ｍｍ、パイル密度は６０個／ｃｍ２であり、汚れのふき取り性は４級、生地の汚れの除去性は２級であった。洗浄布として使用中のパイル部分への水の保持性が悪かった。
【００２５】
比較例２
アクリル紡績糸５０番手（毛番）（２００デシテックス）（東洋紡績株式会社製エクスラン：繊維太さ１ｄｔｅｘ）をパイル糸に、１６７デシテックスのポリエステル長繊維をグランド糸に用いて、１６Ｇ×２４インチ、シンカー長６．５ｍｍのシンカーパイル丸編機にて編立し生機を得た。この生機を１００℃で精練、１５０℃で熱セットしてパイル状編物（目付：４５０ｇ／ｍ２）を得た。このパイル状編物を構成するアクリル紡績糸とポリエステル長繊維の重量比率は８０：２０であった。得られた生地のパイル長は６．３ｍｍ、パイル密度は６０個／ｃｍ２であり、汚れのふき取り性は２級、生地の汚れの除去性は４級であった。
【００２６】
実施例２
アクリル紡績糸５０番手（毛番）（２００デシテックス）（東洋紡績株式会社製エクスラン：繊維太さ１ｄｔｅｘ）をパイル糸に、１６７デシテックスのポリエステル長繊維をグランド糸に用いて、２０Ｇ×２４インチ、シンカー長２．８ｍｍのシンカーパイル丸編機にて編立し生機を得た。この生機を１００℃で精練、１５０℃で熱セットしてパイル状編物（目付：４００ｇ／ｍ２）を得た。このパイル状編物を構成するアクリル紡績糸とポリエステル長繊維の重量比率は６５：３５であった。得られた生地のパイル長は２．５ｍｍ、パイル密度は９０個／ｃｍ２であり、汚れのふき取り性は４級、生地の汚れの除去性は４級であった。また洗浄作業時の保水性の点でも何ら問題がなかった。
【００２７】
実施例３
アクリル紡績糸５０番手（毛番）（２００デシテックス）（東洋紡績株式会社製エクスラン：繊維太さ１ｄｔｅｘ）をパイル糸に、１６７デシテックスのポリエステル長繊維をグランド糸に用いて、２０Ｇ×２４インチ、シンカー長２．８ｍｍのシンカーパイル丸編機にて編立し生機を得た（シンカーパイルの有り無しをパターンホイルでコントロールして、パイル量を半分にした）。この生機を１００℃で精練、１５０℃で熱セットしてパイル状編物（目付：１８０ｇ／ｍ２）を得た。このパイル状編物を構成するアクリル紡績糸とポリエステル長繊維の重量比率は６５：３５であった。得られた生地のパイル長は２．５ｍｍ、パイル密度は４０個／ｃｍ２であり、汚れのふき取り性は４級、生地の汚れの除去性は４級であった。また洗浄作業時の保水性の点でも何ら問題がなかった。
【００２８】
比較例３
アクリル紡績糸５０番手（毛番）（２００デシテックス）（東洋紡績株式会社製エクスラン：繊維太さ１ｄｔｅｘ）をパイル糸に、１６７デシテックスのポリエステル長繊維をグランド糸に用いて、２０Ｇ×２４インチ、シンカー長２．８ｍｍのシンカーパイル丸編機にて編立し生機を得た。この生機を１００℃で精練、１５０℃で熱セットしてパイル状編物（目付：５４０ｇ／ｍ２）を得た。このパイル状編物を構成するアクリル紡績糸とポリエステル長繊維の重量比率は６５：３５であった。得られた生地のパイル長は２．５ｍｍ、パイル密度は１２０個／ｃｍ２であり、汚れのふき取り性は４級、生地の汚れの除去性は２級であった。
【００２９】
比較例４
アクリル紡績糸５０番手（毛番）（２００デシテックス）（東洋紡績株式会社製エクスラン：繊維太さ１ｄｔｅｘ）をパイル糸に、１６７デシテックスのポリエステル長繊維をグランド糸に用いて、１６Ｇ×２４インチ、シンカー長２．８ｍｍのシンカーパイル丸編機にて編立し生機を得た（シンカーパイルの有り無しをパターンホイルでコントロールして、パイル量を３０％にした）。この生機を１００℃で精練、１５０℃で熱セットしてパイル状編物（目付：２５０ｇ／ｍ２）を得た。このパイル状編物を構成するアクリル紡績糸とポリエステル長繊維の重量比率は６５：３５であった。得られた生地のパイル長は２．５ｍｍ、パイル密度は２０個／ｃｍ２であり、汚れのふき取り性は２級、生地の汚れの除去性は４級であった。洗浄布として使用中のパイル部分への水の保持性が悪かった。
【００３０】
実施例４
アクリル紡績糸５０番手（毛番）３本撚糸（６００デシテックス）（東洋紡績株式会社製エクスラン：繊維太さ１ｄｔｅｘ）をパイル糸に、５６デシテックスのポリエステル長繊維をグランド糸に用いて、１６Ｇ×２４インチ、シンカー長２．８ｍｍのシンカーパイル丸編機にて編立し生機を得た。この生機を１００℃で精練、１５０℃で熱セットしてパイル状編物（目付：５６０ｇ／ｍ２）を得た。このパイル状編物を構成するアクリル紡績糸とポリエステル長繊維の重量比率は９５：５であった。得られた生地のパイル長は２．３ｍｍ、パイル密度は５０個／ｃｍ２であり、汚れのふき取り性は５級、生地の汚れの除去性は４級であった。
【００３１】
実施例５
アクリル長繊維５６デシテックス３０フィラメント（三菱レイヨン株式会社製シルパロン：単繊維太さ１．８７ｄｔｅｘ）をパイル糸に、２２０デシテックスのポリエステル長繊維をグランド糸に用いて、２０Ｇ×２４インチ、シンカー長２．８ｍｍのシンカーパイル丸編機にて編立し生機を得た。この生機を１００℃で精練、１５０℃で熱セットしてパイル状編物を得た（目付：１８０ｇ／ｍ２）。このパイル状編物を構成するアクリル長繊維糸とポリエステル長繊維の重量比率は３０：７０であった。得られた生地のパイル長は２．３ｍｍ、パイル密度は７０個／ｃｍ２であり、汚れのふき取り性は４級、生地の汚れの除去性は５級であった。また、拭き取り時に毛羽の発生は全くなかった。
【図面の簡単な説明】
【００３２】
【図１】パイル高さを模式図で表した図である。
【符号の説明】
【００３３】
H：パイル高さ
【図１】
2006296541.tif 000003